СПОСОБ ПОЛУЧЕНИЯ ЦВЕТНЫХ ПОВЕРХНОСТЕЙ НЕРЖАВЕЮЩЕЙ СТАЛИ

1. Способ получения прозрачной поверхности нержавеющей стали с цветным покрытием, причем покрытие покрывает поверхность нержавеющей стали неорганическими непрозрачными цветными пигментами так, что покрытие сохраняет прозрачность, за счет чего остается видимой поверхность нержавеющей стали, расположенная под покрытием, включающий стадии:
- обработки поверхности водным раствором, содержащим комплексообразователи,
- нанесения на поверхность прозрачного золь-гелевого покрытия на основе диоксида кремния, которое содержит неорганические цветные пигменты, и
- термического отверждения нанесенного покрытия, посредством которого получают прозрачное стеклокерамическое покрытие, причем поверхность нержавеющей стали, содержащая покрытие, не полностью покрыта цветными пигментами.
2. Способ по п. 1, отличающийся тем, что неорганические цветные пигменты имеют максимальный диаметр, равный 1 мкм.
3. Способ по п. 1, отличающийся тем, что стеклокерамическое покрытие имеет толщину, лежащую в диапазоне от 0,5 мкм до 5,0 мкм, предпочтительно - от 1,0 мкм до 5,0 мкм или от 0,5 мкм до 3,0 мкм, и наиболее предпочтительно - от 1,0 мкм до 3,0 мкм.
4. Способ по п. 1, отличающийся тем, что водный раствор на стадии (ii) содержит гидроксикарбоновую кислоту, фосфоновую кислоту и нитроарил- или нитроалкилсульфоновую кислоту или их соли.
5. Способ по п. 1, отличающийся тем, что водный раствор на стадии (ii) содержит следующие комплексообразователи:
- по меньшей мере одну гидроксикарбоновую кислоту, содержащую от 1 до 3 гидроксильных и от 1 до 3 карбоксильных групп, или ее соль (или соли),
2
- по меньшей мере одну фосфоновую кислоту с общей структурой R'-PO(OH) или ее соль (или соли), где R' является одновалентным алкильным, гидроксиалкильным или аминоалкильным остатком, и/или с общей структурой
2
2
Rʺ[-PO(OH)] или ее соль (или соли), где Rʺ является двухвалентным алкильным, гидроксиалкильным или аминоалкильным остатком, и
- по меньшей мере одну нитроарил- или нитроалкилсульфоновую кислоту или ее соль (или соли).
6. Способ по п. 1, отличающийся тем, что золь-гелевое покрытие на стадии (iii) наносят посредством набрызгивания, распыления или накатывания вальцами.
7. Способ по п. 1, отличающийся тем, что термическое отверждение на стадии (iii) проводят при температуре, лежащей ниже 300°C, предпочтительно - в диапазоне от 200°C до 300°C.
8. Способ по п. 1, отличающийся тем, что золь-гель является силикатным золем на основе силанов, растворенных в растворителе, причем силикатный золь предпочтительно содержит один или более дополнительных зольобразующих элементов, один или более элементов предпочтительно выбраны из группы, состоящей из Al, Ti, Zr, Mg, Са и Zn, причем эти элементы замещают атомы Si в коллоидных структурах.
9. Нержавеющая сталь с прозрачным цветным покрытием, причем поверхность нержавеющей стали содержит прозрачное цветное стеклокерамическое покрытие, которое содержит неорганические цветные пигменты, причем покрытие поверхности нержавеющей стали покрыто неорганическими непрозрачными цветными пигментами так, что покрытие сохраняет прозрачность, за счет чего остается видимой поверхность нержавеющей стали, расположенная под покрытием.
10. Нержавеющая сталь с прозрачным цветным покрытием по п. 9, отличающаяся тем, что неорганические цветные пигменты имеют диаметр, лежащий в диапазоне от 500 нм до 1500 нм.
11. Нержавеющая сталь с прозрачным цветным покрытием по п. 9, отличающаяся тем, что стеклокерамическое покрытие имеет толщину, лежащую в диапазоне от 0,5 мкм до 5,0 мкм, предпочтительно - от 1,0 мкм до 5,0 мкм или от 0,5 мкм до 3,0 мкм, и наиболее предпочтительно - от 1,0 мкм до 3,0 мкм.
12. Нержавеющая сталь с прозрачным цветным покрытием по п. 9, отличающаяся тем, что неорганические пигменты имеют максимальный диаметр, равный 1 мкм.
13. Нержавеющая сталь с прозрачным цветным покрытием по п. 9, отличающаяся тем, что цветная поверхность нержавеющей стали имеет металлический блеск и структуру, которые определяются блеском и структурой поверхности нержавеющей стали, которая расположена под цветным стеклокерамическим покрытием.
14. Нержавеющая сталь с прозрачным цветным покрытием по п. 9, отличающаяся тем, что под стеклокерамическим покрытием расположен пассивирующий слой, причем пассивирующий слой содержит оксид хрома, и предпочтительно отношение оксида хрома к оксиду железа в пассивирующем слое превышает 4:1.
15. Поверхность нержавеющей стали с прозрачным цветным покрытием, которая получена или может быть получена способом по любому из пп. 1-8.